СПОСОБ ИЗМЕРЕНИЯ ПОРИСТОСТИ МАТЕРИАЛОВ, ВЕЩЕСТВ И МИНЕРАЛОВ НА ОСНОВЕ ЯДЕРНОГО МАГНИТНОГО РЕЗОНАНСА ИНЕРТНЫХ ГАЗОВ

1. Способ определения пористости материалов, веществ и минералов на основе применения методики Ядерного Магнитного Резонанса (ЯМР), включающий регистрацию сигнала ЯМР рабочего вещества, заполняющего поровое пространство образца, помещенного в ЯМР спектрометр, отличающийся тем, что в качестве рабочего вещества используют инертный газ, в образце формируют калибровочную полость, образец плотно помещают в герметичный контейнер, герметично соединяют с системой подачи инертного газа, вакуумируют, насыщают образец инертным газом, заполняют инертным газом поровое пространство и калибровочную полость одновременно, измеряют ЯМР характеристики инертного газа в образце, разделяют вклады в сигнал ЯМР ядерных спинов находящихся в поровом пространстве исследуемого образца от ядерных спинов, находящихся в калибровочной полости, определяют пористость образца.
1
2
2. Способ по п.1, отличающийся тем, что сигнал ЯМР от ядерных спинов инертного газа, находящихся в калибровочной полости существенно отличается от сигнала ЯМР ядерных спинов инертного газа, находящихся в поровом пространстве образца, при этом, для разделения сигналов используют ширину линии спектра ЯМР, параметр спин-решеточной релаксации Т параметр спин-спиновой релаксации Т.
3. Способ по п.1, отличающийся тем, что отношение сигналов ЯМР ядерных спинов инертного газа в калибровочной полости и поровом пространстве образца получают по соотношению интенсивностей ЯМР линий.
4. Способ по п.1, отличающийся тем, что отношение сигналов ЯМР ядерных спинов инертного газа в калибровочной полости и поровом пространстве образца получают по соотношению весовых коэффициентов спин-решеточной релаксации.
5. Способ по п.1, отличающийся тем, что отношение сигналов ЯМР ядерных спинов инертного газа в калибровочной полости и поровом пространстве образца получают по соотношению весовых коэффициентов спин-спиновой релаксации.
6. Способ по п.1, отличающийся тем, что при одновременном использовании пп.7, 8 и 9, или при их различных сочетаниях, повышается точность измерения пористости, путем статистического усреднения полученных независимыми способами значений отношения сигналов ЯМР ядерных спинов инертного газа в калибровочной полости и поровом пространстве образца.
7. Способ по п.1, отличающийся тем, что соотношение объема исследуемого материала к объему калибровочной полости вычисляют исходя из геометрических размеров образца и калибровочной полости, и пористость образца определяют по формуле K[%]=(Vc/Vs)*(Ns/Nc)*100, где Vc - объем калибровочной полости, Vs - объем образца (за вычетом объема калибровочной полости), Ns - амплитуда сигнала ЯМР (или весовой коэффициент в релаксационных процессах) от ядерных спинов инертного газа в поровом пространстве образца, Nc - амплитуда сигнала ЯМР (или весовой коэффициент в релаксационных процессах) от ядерных спинов инертного газа в калибровочной полости.
8. Способ по п.1, отличающийся тем, что для повышения точности в качестве рабочего вещества, насыщающего измеряемый образец, используют инертный газ в жидкой фазе, при этом температуру образца понижают ниже температуры ожижения данного инертного газа.